(57)【要約】【課題】布の様に柔らかい紙を提供すること。【解決手段】５〜１００ｍｍの平均繊維長を有するシルク繊維と２〜３０ｍｍの平均繊維長を有する天然繊維とを含み、前記シルク繊維の前記天然繊維に対する絶対乾燥重量比率が３０／７０〜９０／１０であり、湿潤強さ向上剤を含み耐水性を有するようにする。【特許請求の範囲】
【請求項１】
５〜１００ｍｍの平均繊維長を有するシルク繊維と２〜３０ｍｍの平均繊維長を有する天然繊維とを含み、前記シルク繊維の前記天然繊維に対する絶対乾燥重量比率が３０／７０〜９０／１０であり、かつ湿潤強さ向上剤を含み耐水性を有するシルク繊維含有紙。
【請求項２】
前記天然繊維が靭皮繊維であり、抄紙にネリを使用する、請求項１に記載のシルク繊維含有紙。
【請求項３】
前記靭皮繊維が桑繊維である、請求項２に記載のシルク繊維含有紙。
【請求項４】
前記絶対乾燥重量比率が４０／６０〜８５／１５である、請求項１、２または３に記載のシルク繊維含有紙。
【請求項５】
前記シルク繊維含有紙がスルファミン酸グアニジン等の難燃剤を含む、請求項１〜４に記載のシルク繊維含有紙。
【請求項６】
前記シルク繊維含有紙が尿素等のホルマリン吸着剤を含む、請求項１〜４に記載のシルク繊維含有紙。
【請求項７】
前記シルク繊維含有紙がスルファミン酸グアニジン等の難燃剤と尿素等のホルマリン吸着剤とを含む、請求項１〜４に記載のシルク繊維含有紙。
【請求項８】
５〜１００ｍｍの平均繊維長を有するシルク繊維と２〜３０ｍｍの平均繊維長を有する天然繊維とを、前記シルク繊維の前記天然繊維に対する絶対乾燥重量比率が３０／７０〜９０／１０になるように配合し、この配合繊維に湿潤強さ向上剤を添加した後に抄紙することを特徴とするシルク繊維含有紙の製造方法。
【請求項９】
５〜１００ｍｍの平均繊維長を有するシルク繊維と２〜３０ｍｍの平均繊維長を有する靭皮繊維とを、前記シルク繊維の前記天然繊維に対する絶対乾燥重量比率が３０／７０〜９０／１０になるように配合し、この配合繊維に湿潤強さ向上剤とネリを添加した後に抄紙することを特徴とするシルク繊維含有紙の製造方法。
【請求項１０】
５〜１００ｍｍの平均繊維長を有するシルク繊維と２〜３０ｍｍの平均繊維長を有する桑繊維とを、前記シルク繊維の前記天然繊維に対する絶対乾燥重量比率が３０／７０〜９０／１０になるように配合し、この配合繊維に湿潤強さ向上剤とネリを添加した後に抄紙することを特徴とするシルク繊維含有紙の製造方法。
【請求項１１】
前記絶対乾燥重量比率が４０／６０〜８５／１５であることを特徴とする、請求項８、９および１０に記載のシルク繊維含有紙の製造方法。
【請求項１２】
スルファミン酸グアニジン等の難燃剤を添加する、請求項８、９、１０および１１に記載のシルク繊維含有紙の製造方法。
【請求項１３】
尿素等のホルマリン吸着剤を添加する、請求項８、９、１０および１１に記載のシルク繊維含有紙の製造方法。
【請求項１４】
スルファミン酸グアニジン等の難燃剤と尿素等のホルマリン吸着剤を添加する、請求項８、９、１０および１１に記載のシルク繊維含有紙の製造方法。
【発明の詳細な説明】
【０００１】
【発明の属する技術分野】
本発明はシルク繊維と天然繊維を含有する紙に関する。特に、布の様な柔らかさを有するシルク繊維含有紙に関する。
【０００２】
【従来技術】
紙をつくるための原料となる繊維としては、木材繊維と靭皮繊維等の非木材繊維とからなる天然繊維と、ポリエチレン等の合成パルプ繊維とが主として使用されている。これらの繊維を原料としてつくられる紙には、印刷用紙、筆記用紙、新聞用紙、障子紙、書道半紙、および襖下張り紙等がある。これらの紙は、いずれも剛直な性質を有し、布の様な柔らかさを有していない。
【０００３】
従来、紙をつくるために、シルク繊維（絹繊維とも称される）を原料として用いる例が散見され、原料繊維として絹繊維のみを使用する絹製和紙が開示されている（例えば、特許文献１参照）。また、天蚕絹入り和紙が開示され、天蚕絹繊維の油抜きを特定の方法で行うことを特徴としているものもある（例えば、特許文献２参照）。また、絹を原料として「ネリ」又はポリアクリルアミド等を使用し、絹の紙を製造する方法が開示されている（例えば、特許文献３参照）。絹繊維と絹以外の繊維とを配合してつくった紙については、絹繊維と、絹繊維を融着させるための熱軟化接着繊維とを含む紙が開示されている（例えば、特許文献４参照）。この紙の中では、絹繊維がポリオレフィン系繊維等の熱軟化接着繊維と絡み合って共存していることから、得られた紙が布のような柔らかさを有しているとは到底考えられない。
【０００４】
【特許文献１】
特開平３−１２４８９４号公報（第２頁左上欄）
【０００５】
【特許文献２】
特開平６−２６４３９３号公報（第２頁
【０００７】）
【０００６】
【特許文献３】
特開平２００１−２００４９１号公報（第２頁
【０００４】）
【０００７】
【特許文献４】
特開平６−２５９９４号公報（第２頁
【０００７】）
【０００８】
【発明が解決しようとする課題】
本発明が解決しようとする課題は、布の様な柔らかさを有する紙を提供することである。また、本発明の課題は、布のような柔らかさを有する紙を製造する方法を提供することである。さらには、紙が布の様な柔らかさの他の機能をも有することにより、この紙の用途をさらに拡大することである。
【０００９】
【課題を解決するための手段】
本発明は、上記の課題を解決するためになされたもので、シルク繊維含有紙に係る発明は、５〜１００ｍｍの平均繊維長を有するシルク繊維と２〜３０ｍｍの平均繊維長を有する天然繊維とを含み、シルク繊維の天然繊維に対する絶対乾燥重量比率が３０／７０〜９０／１０であり、湿潤強さ向上剤を含み耐水性を有するシルク繊維含有紙に関する。
【００１０】
また、その製造方法に係る第２の発明は、５〜１００ｍｍの平均繊維長を有するシルク繊維と２〜３０ｍｍの平均繊維長を有する天然繊維とを、前記シルク繊維の前記天然繊維に対する絶対乾燥重量比率が３０／７０〜９０／１０になるように配合し、この配合繊維に湿潤強さ向上剤を添加した後に抄紙することを特徴とする耐水性シルク繊維含有紙の製造方法に関する。
【００１１】
【発明の実施の形態】
最初に、「シルク繊維含有紙」の実施の形態を記載する。本願発明のシルク繊維含有紙は、５〜１００ｍｍの平均繊維長を有するシルク繊維と２〜３０ｍｍの平均繊維長を有する天然繊維とを含み、前記シルク繊維の前記天然繊維に対する絶対乾燥重量比率が３０／７０〜９０／１０であり、かつ湿潤強さ向上剤を含み耐水性を有する。また、本願発明のシルク繊維含有紙は、好ましくは、天然繊維として靭皮繊維を含み、抄紙にネリを使用した上記のシルク繊維含有紙である。また、本願発明のシルク繊維含有紙は、さらに好ましくは、靭皮繊維として桑繊維を含み、抄紙にネリを使用した上記のシルク繊維含有紙である。上記の絶対乾燥重量比率を４０／６０〜８５／１５に変更した、これらの上述のシルク繊維含有紙がさらに好ましい。これらのシルク繊維含有紙がスルファミン酸グアニジン等の難燃剤を含んでよく、または尿素等のホルマリン吸着剤を含んでよく、あるいは、スルファミン酸グアニジン等の難燃剤と尿素等のホルマリン吸着剤とを含んでよい。
【００１２】
次に、本発明のシルク繊維含有紙を製造する方法について図１を参照して工程順に詳細に説明する。本発明ではシルク繊維が、得られる紙の柔らかさを得るために使用される。平均繊維長５〜１００ｍｍのシルク繊維は以下のように調製する。原料シルク繊維は家蚕糸でも野蚕糸（天蚕糸とも称する）でもよいが、入手の点等から家蚕糸が好ましい。カイコが幼虫の間につくった繭を乾燥して繭中の蛹を殺し、繭糸が良く解けるように繭を煮て、糸口を集めて糸を繰り一本の生糸にする。一本の生糸は２本の繊維を構成するフィブロインと称するたん白質と、膠質としてフィブロインを含むセリシンというたん白質とからなる。フィブロイン、セリシンの生糸全体に対する比率は、前者が７０〜８０％、後者が２０〜３０％で、その他、僅かに脂肪質、無機質、色素を含んでいる。繰り糸したままの生糸は、空気中で酸化されると表面がセリシン等に覆われるため、光沢がない。生糸をアルカリ、石鹸液などで処理すると、セリシンが除去されフィブロインが残り、太さ１．２〜１．５デニルの練絹となり、絹糸に光沢と柔軟性が発現する。従って、セリシンの一部を除いた糸が好ましく、全部除いた絹糸がさらに好ましい。セリシンを除く精練方法には、特に制約はなく、熱湯を用いても、石鹸水で煮ても、あるいは別の方法でもよい。これらのシルク繊維を繊維粉砕機等にて切断、粉砕等により平均繊維長５〜１００ｍｍのシルク繊維に加工する。切断または粉砕したシルク繊維の平均繊維長は、柔らかさの点では長い方が良いが、抄紙し易さをも考慮すると平均繊維長は５〜１００ｍｍとなる。平均繊維長は、１０〜１００ｍｍが好ましく、２０〜１００ｍｍがさらに好ましく、３０〜１００ｍｍが最も好ましい。シルク繊維の平均繊維長は、この範囲内で、手漉きの場合は長くても良いが、機械抄きの場合は短い方が地合いを取り易く抄紙が容易である。
【００１３】
本発明の天然繊維は、平均繊維長が２〜３０ｍｍであり、主に、得られる紙の強さを出すために使用する。天然繊維の平均繊維長は、３〜２５ｍｍが好ましい。紙をつくるための天然繊維は天然パルプ、またはパルプとも称し、木材繊維、すなわち木材パルプと非木材繊維、すなわち非木材パルプとに大別される。本発明の木材パルプは化学パルプであり、主に針葉樹化学パルプである。化学パルプは、クラフト・パルプとサルファイト・パルプに大別され、いずれも使用可能であり、強さの点ではクラフト・パルプが好ましく、柔らかさの点でサルファイト・パルプが好ましい。常法により、木材チップをクラフト法などで蒸解した後多段漂白し、洗浄し、パルプをつくる。これらの各木材パルプは、単独で用いても、あるいは種類の異なる木材パルプをシルク繊維との配合前にあるいは配合時に混合使用してもよい。必要に応じて、これらの木材パルプ繊維を若干フィブリル化する。
【００１４】
本発明では、非木材パルプは、靭皮繊維、種毛繊維、葉の繊維、および草類繊維のいずれも使用できる。靭皮繊維の原料には、麻類として大麻、亜麻、ジュート、およびケナフがあり、潅木としてこうぞ、みつまた、がんぴ、桑等が有り、いずれからも常法により蒸解した繊維を使用できる。これらの靭皮繊維は必要に応じて常法に従い漂白する。靭皮繊維は強さの点で特に好ましい。シルク繊維をも含めた原料立地の点で桑の木の皮から得た桑繊維パルプが好ましい。種毛繊維としては、リンターが使用でき、市販の製紙用リンター・パルプが好ましい。草類繊維の原料にはケナフ、竹、わら、バガス等があり、これらから常法により得られたパルプも使用可能である。これらの各非木材パルプは、単独で用いても、あるいはいくつかの非木材パルプをシルク繊維との配合前にあるいは配合時に混合使用してもよい。あるいは、木材パルプと非木材パルプを混合使用してもよい。必要に応じて、これらの非木材繊維を若干フィブリル化する。
【００１５】
抄紙の前に、上述のシルク繊維と天然繊維とを配合する。配合には長繊維用の通常の配合・混合装置を用い常法による。この場合、出来上がる紙の強さを出すため、シルク繊維の前記天然繊維に対する絶対乾燥重量比率を３０／７０〜９０／１０の比率とする。この比率は、４０／６０〜８５／１５が好ましく、７０／３０〜８５／１５が特に好ましい。
【００１６】
これらの配合原料に対して、必要に応じて繊維を分散させるための分散剤を添加する。この分散剤としては、天然ネリ剤、たとえばアオイ科に属するトロロアオイの根あるいはユキノシタ科に属するノリウツギの皮からつくられる、ノリまたはタモとも呼ばれるような粘剤、あるいは高分子量のポリエチレンオキサイド等の高分子電解質を使用することができる。天然繊維である靭皮繊維を配合使用する場合はネリ剤を使用し、天然ネリ剤の使用が好ましい。このような分散剤の使用により、長繊維が水中に均一に分散し、長い繊維を用いた場合でも繊維同志の絡み付きを防止し、良好な地合いが得られる。
【００１７】
本発明では、湿潤強さ向上剤を使用し、出来上がるシルク繊維含有紙に耐水性を付与する。たとえば、ポリアミドアミン・エピクロルヒドリン樹脂、ポリエチレンイミン、あるいはジアルデヒドでんぷんのような、ホルマリン等のシックハウス症候群問題を発生させない薬剤を使用する。添加量は、出来上がる紙の柔らかさが損なわれない程度であれば良いが、通常、抄紙時の操業性も考慮するとシルク繊維と天然繊維との合計絶対乾燥重量に対して０．２〜２％であり、０．３〜１．０％が好ましい。常法に従い湿潤強さ向上剤の定着剤としてバンドを添加してもよい。
【００１８】
用途に応じて、他の抄紙薬品及び／又は填料を添加してもよい。抄紙薬品としては、たとえばサイズ剤、ポリエチレングリコール等の柔軟化剤、染料等であり、填料としては、タルク、炭酸カルシウム、水酸化アルミニウム等である。
【００１９】
紙を抄く方法は、手漉きでも機械抄きでもよい。本願発明の抄紙原料は濾水性が良いので、濾水性が良い抄紙原料に適した抄紙手段を使用する。手漉きの場合、本願発明では長い繊維を用いるため、和紙を抄く装置を用いることが好ましい。機械抄紙の場合は、長網抄紙機、円網抄紙機、短網抄紙機等が使用できるが、ワイヤパートが傾斜したいわゆる傾斜マシンも使用できる。
【００２０】
たとえば、平均繊維長８０ｍｍの精練シルク繊維６０％と平均繊維長１３ｍｍの漂白桑繊維４０％の原料パルプに、原料パルプ絶対乾燥重量に対して市販の天然ネリ剤とポリアミドアミン・エピクロルヒドリン樹脂を所定量添加して、和紙用手漉き装置を用いて手漉きして、坪量４０．７ｇ／ｍ２の布のように柔らかい耐水紙をつくった。また、精練シルク繊維８０％と漂白桑繊維２０％にした以外は同一条件により、坪量２４．９ｇ／ｍ２の布のように柔らかい耐水紙を得た。
【００２１】
本願発明のシルク繊維含有紙を製造する工程を、模式的に図１に示したが、本願発明の範囲がこの図に限定されるものではない。
【００２２】
本発明のシルク繊維含有紙が、抄紙後にあるいは抄紙中に含浸等の処理により、スルファミン酸グアニジン、リン酸グアニジン等の難燃剤を含むことにより、防炎性を有してもよい。
【００２３】
本発明のシルク繊維含有紙が、抄紙後にあるいは抄紙中に含浸等の処理により、尿素等のホルマリン吸着剤を含有し、シックハウス症候群防止性を有してもよい。
【００２４】
本発明のシルク繊維含有紙が、抄紙後にあるいは抄紙中に含浸等の処理により、フッ素化合物、非イオン界面活性剤、あるいは陽イオン界面活性等の撥水剤を含み、撥水性を有してもよい。
【００２５】
本願発明のシルク繊維含有紙は、湿潤強さ向上剤を含有しており、その結果、水洗い耐性を有してもよい。
【００２６】
本願発明のシルク繊維含有紙が、抄紙工程の後工程で染料を用いて染色されてもよい。
【００２７】
本発明のシルク繊維含有紙は、適正な加工、裁断を施し、カーテン、布団カバー、テーブルクロス、自動車用カーテン、各種シート、エプロン、暖簾、パーティション、その他に利用することができる。
【００２８】
本発明のシルク繊維含有紙の柔らかさは、手触りにて評価する。手触り感が、従来の紙と格段に異なり、むしろ布に近い場合に、「布の様に柔らかい」と称する。
【００２９】
繊維長の測定方法は、シルク繊維については抄紙した紙の各シルク繊維にフレキシブルな目盛り付き定規を当て各繊維の繊維長を測定した。各測定値の平均値求め、数平均繊維長を測定した。短い繊維については、カヤーニＦＳ−２００繊維長測定器を用いて数平均繊維長を測定した。
【００３０】
坪量は、ＪＩＳＰ８１２４に従い測定した。
【００３１】
【発明の効果】
以上述べたように、本願発明のシルク繊維含有紙およびその製造方法によれば、すなわち、５〜１００ｍｍの平均繊維長を有するシルク繊維と２〜３０ｍｍの平均繊維長を有する天然繊維とを含み、前記シルク繊維の前記天然繊維に対する絶対乾燥重量比率が３０／７０〜９０／１０であり、かつ湿潤強さ向上剤を含み耐水性を有するシルク繊維含有紙およびその製造方法によれば、従来のいずれの紙も示さない、布の様な柔らかさを有するという優れた効果を奏するとともに、耐水性という実用性を有する。
【図１】
2004308079.tif 000002
【手続補正書】
【提出日】平成15年5月19日(2003.5.19)
【手続補正２】
【補正対象書類名】明細書
【補正対象項目名】図面の簡単な説明
【補正方法】追加
【補正の内容】
【図面の簡単な説明】
【図１】本発明の主要な製造工程等の流れを示す。